Brevet FR3040392A1 (20170303)
REVENDICATIONS1. Procédé permettant de traiter une formation souterraine, le procédé comprenant : le placement dans la formation souterraine d'une composition d'activation du ciment liquide comprenant de l'eau ; un sel de sulfate alcalin ; un sel de polyphosphate ; et un stabilisateur pour polymère comprenant un groupe répétitif qui est un éthylène substitué par un groupement choisi dans le groupe composé de -C(0)OH, un sel de celui-ci, un ester de (Ci-C20)hydrocarbyle substitué de celui-ci, -C(0)NR12, dans lequel à chaque fois R1 est indépendamment choisi dans le groupe composé d'un (Ci-C20)hydrocarbyle substitué ou non, -CN, et des combinaisons de ceux-ci ; dans lequel, à chaque fois, l'éthylène est indépendamment également substitué ou non, et un groupe répétitif qui comprend un groupement anionique.\n<CLM>\1\tProcédé de la revendication 1, dans lequel le procédé comprend également l'obtention ou l'utilisation de la composition, dans lequel l'obtention ou l'utilisation de la composition se fait au-dessus de la surface.\n<CLM>\1\tProcédé de la revendication 1, dans lequel le procédé comprend également l'obtention ou l'utilisation de la composition, dans lequel l'obtention ou l'utilisation de la composition se fait dans la formation souterraine.\n<CLM>\1\tProcédé de la revendication 1, comprenant également le mélange de la composition d'activation du ciment avec une composition de ciment. 3040392 82\n<CLM>\1\tProcédé de la revendication 4, dans lequel le mélange de la composition d'activation du ciment et de la composition de ciment se fait au-dessus de la surface, dans lequel le placement de la composition d'activation du ciment liquide dans la formation souterraine comprend le placement d'un mélange de la composition d'activation du ciment liquide et de la composition de ciment dans la 5 formation souterraine.\n<CLM>\1\tProcédé de la revendication 4, dans lequel le mélange de la composition d'activation du ciment et de la composition de ciment se fait dans la formation souterraine. 10\n<CLM>\1\tProcédé de la revendication 4, dans lequel environ 0,001 % en poids à environ 99,999 % en poids du mélange de la composition d'activation du ciment et de la composition de ciment est la composition d'activation du ciment.\n<CLM>\1\tProcédé de la revendication 4, dans lequel environ 10 % en poids à environ 50 % en 15 poids du mélange de la composition d'activation du ciment et de la composition de ciment est la composition d'activation du ciment.\n<CLM>\1\tProcédé de la revendication 4, dans lequel la composition du ciment peut contenir le ciment de Portland, le ciment de pouzzolane, le ciment de gypse, le ciment à teneur enlevé en 20 alumine, le ciment laitier, le ciment à silice, ou une combinaison de ceux-ci.\n<CLM>\1\tProcédé de la revendication 4, dans lequel la composition de ciment comprend un ciment de pouzzolane, dans lequel la composition d'activation représente environ 60 % à environ 95 % du poids de la pouzzolane dans la composition de ciment. 25\n<CLM>\1\tProcédé de la revendication 4, dans lequel la composition de ciment comprend un ciment chaux-pouzzolane.\n<CLM>\1\tProcédé de la revendication 4, dans lequel la composition de ciment est une 30 composition de ciment à durcissement retardé. 3040392 83\n<CLM>\1\tProcédé de la revendication 4, comprenant également le durcissement de la composition d'activation du ciment et de la composition de ciment. 5\n<CLM>\1\tProcédé de la revendication 1, dans lequel l'eau représente environ 30 % en poids à environ 95 % en poids de la composition d'activation du ciment.\n<CLM>\1\tProcédé de la revendication 1, dans lequel l'eau représente environ 60 % en poids à environ 80 % en poids de la composition d'activation du ciment. 10\n<CLM>\1\tProcédé de la revendication 1, dans lequel le sel de sulfate alcalin représente environ 0,001 % en poids à environ 40 % en poids de la composition d'activation du ciment.\n<CLM>\1\tProcédé de la revendication 1, dans lequel le sel de sulfate alcalin représente environ 15 1 % en poids à environ 15 % en poids de la composition d'activation du ciment.\n<CLM>\1\tProcédé de la revendication 1, dans lequel le sel de sulfate alcalin comprend le sulfate de potassium, le sulfate de calcium, le sulfate de lithium, le sulfate de sodium, ou une combinaison de ceux-ci. 20\n<CLM>\1\tProcédé de la revendication 1, dans lequel le sel de sulfate alcalin est le sulfate de sodium.\n<CLM>\1\tProcédé de la revendication 1, dans lequel le sel de polyphosphate représente environ 25 0,001 % en poids à environ 30 % en poids de la composition d'activation du ciment.\n<CLM>\1\tProcédé de la revendication 1, dans lequel le sel de polyphosphate représente ,environ 1 % en poids à environ 15 % en poids de la composition d'activation du ciment. 3040392 84\n<CLM>\1\tProcédé de la revendication 1, dans lequel un sel de polyphosphate comprend un sel de métaphosphate polymère, un sel de phosphate, ou une combinaison de ceux-ci.\n<CLM>\1\tProcédé de la revendication 1, dans lequel le sel de polyphosphate comprend 5 l'hexamétaphosphate de sodium, le trimétaphosphate de sodium, le tetramétaphosphate de sodium, le pentamétaphosphate de sodium, le heptamétaphosphate de sodium, l'octamétaphosphate de sodium, et des combinaisons de ceux-ci.\n<CLM>\1\tProcédé de la revendication 1, dans lequel le sel de polyphosphate est 10 l'hexamétaphosphate de sodium.\n<CLM>\1\tProcédé de la revendication 1, dans lequel la composition d'activation du ciment comprend également un agent de dispersion. 15\n<CLM>\1\tProcédé de la revendication 25, dans lequel l'agent de dispersion représente environ 0,001 % en poids à environ 40 % en poids de la composition d'activation du ciment.\n<CLM>\1\tProcédé de la revendication 25, dans lequel l'agent de dispersion représente environ 1 % en poids à environ 25 % en poids de la composition d'activation du ciment. 20\n<CLM>\1\tProcédé de la revendication 25, dans lequel l'agent de dispersion comprend un agent de dispersion superplastifiant, un agent de dispersion à base de formaldéhyde sulfoné, un agent de dispersion d'éther polycarboxylé, ou une combinaison de ceux-ci. 25\n<CLM>\1\tProcédé de la revendication 25, dans lequel l'agent de dispersion est un éther polycarboxylé.\n<CLM>\1\tProcédé de la revendication 1, dans lequel le stabilisant pour polymère représente environ 0,001 % en poids à environ 30 % en poids de la composition d'activation du ciment. 30 3040392 85\n<CLM>\1\tProcédé de la revendication 1, dans lequel le stabilisant pour polymère représente environ 0,1 % en poids à environ 10 % en poids de la composition d'activation du ciment.\n<CLM>\1\tProcédé de la revendication 1, dans lequel le groupe répétitif qui est un éthylène 5 substitué représente environ 0,001 % en mole à environ 99,999 % en mole du stabilisant pour polymère.\n<CLM>\1\tProcédé de la revendication 1, dans lequel le groupe répétitif qui est un éthylène substitué représente environ 0,001 % en mole à environ 25 % en mole du stabilisant pour polymère. 10\n<CLM>\1\tProcédé de la revendication 1, dans lequel le groupe répétitif qui est un éthylène substitué a la structure : R2 R4 R3 R5 dans laquelle 15 R2, R3, et R4 sont indépendamment choisis dans le groupe composé de -H, et du (C1- C50)hydrocarbyle substitué ou non, interrompu par 0, 1, 2 ou 3 groupements indépendamment choisis dans le groupe composé de -0-, -S-, -NH- substitué ou non, -(CH2-CH2-0),1-, et -(CH2-CH2- CH2-0)n1-, où n1 est environ 1 à environ 10\n<CLM>\1\tR5 est indépendamment choisi dans le groupe composé de 20 -C(0)OH, un sel de celui-ci, un ester de (C1-C20)hydrocarbyle substitué ou non de celui-ci, -C(0)NR12, dans lequel à chaque fois R1 est indépendamment choisi dans le groupe composé d'un (C1-C20)hydrocarbyle substitué ou non, et -CN. 25\n<CLM>\1\tProcédé de la revendication 34, dans lequel R2, R3, et R4 sont indépendamment le (Ci-C20)hydrocarbyle non substitué. 3040392 86\n<CLM>\1\tProcédé de la revendication 34, dans lequel R2, R3, et R4 sont indépendamment (C1- Cio)alkyle.\n<CLM>\1\tProcédé de la revendication 34, dans lequel R2, R3, et R4 sont -H.\n<CLM>\1\tProcédé de la revendication 34, dans lequel R5 est -C(0)NR12, dans lequel à chaque fois R1 est indépendamment (C1-C20)hydrocarbyle non substitué. 10\n<CLM>\1\tProcédé de la revendication 34, dans lequel R5 est -C(0)NR12, dans lequel à chaque fois R1 est (C1-05)alkyle.\n<CLM>\1\tProcédé de la revendication 34, dans lequel R5 est -C(0)NR12, dans lequel R1 est le méthyle. 15\n<CLM>\1\tProcédé de la revendication 34, dans lequel le groupe répétitif qui est un éthylène substitué a la structure : 0 \ 20\n<CLM>\1\tProcédé de la revendication 1, dans lequel le groupe répétitif qui comprend un groupement anionique représente environ 0,001 % en mole à environ 99,999 % en mole du stabilisant pour polymère. 3040392 87\n<CLM>\1\tProcédé de la revendication 1, dans lequel le groupe répétitif qui comprend un groupement anionique représente environ 25 % en mole à environ 99,999 % en mole du stabilisant pour polymère. 5\n<CLM>\1\tProcédé de la revendication 1, dans lequel le groupe anionique dans le groupe répétitif qui contient le groupement anionique est sous la forme d'un acide ou d'un sel de celui-ci.\n<CLM>\1\tProcédé de la revendication 1, dans lequel le groupe répétitif qui comprend un groupement anionique a la structure : 10 AG dans laquelle A est choisi dans le groupe composé de -O- et -NR9-, R6, R7, R8, R9 sont indépendamment choisis dans le groupe composé de -H, et du (C1- C50)hydrocarbyle substitué ou non, interrompu par 0, 1, 2 ou 3 groupements indépendamment 15 choisis dans le groupe composé de -0-, -S-, -NH- substitué ou non, -(CH2-CH2-0)r2-, et -(CH2-CH2- CH2-0),2-, où n2 est environ 1 à environ 10\n<CLM>\1\tL1 est choisi dans le groupe composé d'une liaison et du (Ci-050)hydrocarbylène substitué ou non, interrompu par 0, 1, 2 ou 3 groupements indépendamment choisis dans le groupe composé de -0-, -S-, -NH- substitué ou non, -(CH2-CH2-0)0-, and -(CH2-CH2-CH2-0)0-, où n3 est environ 1 20 à environ 10\n<CLM>\1\tAG est un groupement anionique. 3040392 88\n<CLM>\1\tProcédé de la revendication 45, dans lequel A est -NR9-.\n<CLM>\1\tProcédé de la revendication 46, dans lequel, R9est choisi dans le groupe composé de - 5 H et (C1-Cio)alkyle.\n<CLM>\1\tProcédé de la revendication 46, dans lequel A est -NH-.\n<CLM>\1\tProcédé de la revendication 45, dans lequel R6, R7, R8 sont indépendamment choisis 10 dans le groupe composé de -H et du (Ci-C20)hydrocarbyle non substitué.\n<CLM>\1\tProcédé de la revendication 45, dans lequel R6, R7, R8 sont indépendamment choisis dans le groupe composé de -H et du (C1-C1o)alkyle non substitué. 15\n<CLM>\1\tProcédé de la revendication 45, dans lequel R6, R7, R8 sont -H.\n<CLM>\1\tProcédé de la revendication 45, dans lequel LI est le (C1-C20)hydrocarbylène qui est non substitué ou substitué avec un (C1-C10)alkyle et autrement non substitué. 20\n<CLM>\1\tProcédé de la revendication 45, dans lequel L1 est le (C1-C20)alkylène qui est non substitué ou substitué avec un (C1-05)alkyle et autrement non substitué.\n<CLM>\1\tProcédé de la revendication 45, dans lequel L1 est le (C1-Cio)alkylène qui est non substitué ou substitué avec un méthyle et autrement non substitué. 25\n<CLM>\1\tProcédé de la revendication 45, dans lequel LI est un prop-1,2-ylène substitué par le 2-méthyle.\n<CLM>\1\tProcédé de la revendication 45, dans lequel LI a la structure : 3040392 89\n<CLM>\1\tProcédé de la revendication 45, dans lequel AG est le -S(0)(0)-OH ou un sel de celui-ci. 5\n<CLM>\1\tProcédé de la revendication 1, dans lequel le groupe répétitif qui comprend un groupement anionique a la structure : HN 0-=-S=0 OH dans laquelle le groupement -S(0)(0)OH se trouve sous la forme d'un acide ou d'un sel de 10 celui-ci.\n<CLM>\1\tProcédé de la revendication 1, dans lequel le stabilisateur pour polymère comprend des groupes répétitifs ayant la structure : 3040392 90 - A R2 R4 _ B R6 R8 R7 0=_ A L1 AG dans laquelle à chaque fois, on retrouve indépendamment les unités répétitives dans la direction illustrée ou dans la direction opposée, 5 les unités répétitives ont un agencement de copolymère en bloc ou aléatoire, R2, R3, et R4 sont indépendamment choisis dans le groupe composé de -H, et du (Ci- C50)hydrocarbyle substitué ou non, interrompu par 0, 1, 2 ou 3 groupements indépendamment choisis dans le groupe composé de -0-, -S-, -NH- substitué ou non, -(CH2-CH2-0)n1-, et -(CH2-C1-12- CH2-0).1-, où n1 est environ 1 à environ 10 000, 10 R5 est indépendamment choisi dans le groupe composé de -C(0)0H, un sel de celui-ci, un ester de (Ci-C20)hydrocarbyle substitué ou non de celui-ci, -C(0)NR12, dans lequel à chaque fois R1 est indépendamment choisi dans le groupe composé d'un (Ci-C20)hydrocarbyle substitué ou non, et -CN, 15 A est choisi dans le groupe composé de -O- et -NR9-, R6, R7, R8, R9 sont indépendamment choisis dans le groupe composé de -H, et du (C1- Csahydrocarbyle substitué ou non, interrompu par 0, 1, 2 ou 3 groupements indépendamment choisis dans le groupe composé de -0-, -S-, -NH- substitué ou non, -(CH2-CH2-0),,2-, et -(CH2-CI-12- CH2-0)r2-, où n2 est environ 1 à environ 10\n<CLM>\1\t20 L1 est choisi dans le groupe composé d'une liaison et du (Ci-050)hydrocarbylène substitué ou non, interrompu par 0, 1, 2 ou 3 groupements indépendamment choisis dans le groupe composé de - R3 R5 3040392 91 O-, -S-, -NH- substitué ou non, -(CH2-CH2-0).3-, and -(CH2-CH -CH2-0),3-, où n3 est environ 1 à environ 10 000, AG est un groupement anionique, le groupe répétitif A représente environ 0,001 % en mole à environ 99,999 % en mole 5 du stabilisateur pour polymère, et le groupe répétitif B représente environ 0,001 % en moje à environ 99,999 % en mole du stabilisateur pour polymère.\n<CLM>\1\tProcédé de la revendication 1, dans lequel le stabilisateur pour polymère comprend 10 des groupes répétitifs ayant la structure : A HN 0=-S7=--0 OH dans laquelle le groupement -S(0)(0)OH se trouve sous la forme d'un acide ou d'un sel de celui-ci, le groupe répétitif A représente environ 0,001 % en mole à environ 99,999 % en mole du 15 stabilisateur pour polymère, et le groupe répétitif B représente environ 0,001 % en mole à environ 99,999 % en mole du stabilisateur pour polymère. 3040392 92\n<CLM>\1\tProcédé de la revendication 1, dans lequel le stabilisant pour polymère comprend également une unité répétitive formée à partir d'un (C1-C20)hétérocycle substitué par le vinyle et contenant de l'azote. 5\n<CLM>\1\tProcédé de la revendication 61, dans lequel l'unité répétitive formée à partir d'un (C1-C20)hétérocycle substitué par le vinyle et contenant de l'azote représente environ 0,001 % en mole à environ 99,999 % en mole du stabilisant pour polymère.\n<CLM>\1\tProcédé de la revendication 61, dans lequel l'unité répétitive formée à partir d'un 10 (C1-C20)hétérocycle substitué par le vinyle et contenant de l'azote représente environ 5 % en mole à environ 50 % en mole du stabilisant pour polymère.\n<CLM>\1\tProcédé de la revendication 61, dans lequel le groupement vinyle du (CiC20)hétérocycle substitué par le vinyle et contenant de l'azote est substitué sur un atome d'azote du 15 (Ci-C20)hétérocycle contenant de l'azote.\n<CLM>\1\tProcédé de la revendication 61, dans lequel le (Ci-C20)hétérocycle substitué par le vinyle et contenant de l'azote est le N-vinylpyrrolidone. 20\n<CLM>\1\tProcédé de la revendication 1, dans lequel le stabilisant pour polymère comprend également une unité répétitive d'acide acrylique.\n<CLM>\1\tProcédé de la revendication 66, dans lequel l'unité répétitive de l'acide acrylique représente environ 0,001 % en mole à environ 5 % en mole du stabilisant pour polymère. 25\n<CLM>\1\tProcédé de la revendication 1, dans lequel le groupe répétitif qui est un éthylène substitué est une unité répétitive acrylamide, dans laquelle le groupe répétitif qui contient un groupement anionique est une unité répétitive d'acide 2-acrylamido-2-méthylpropane sulfonique ou un sel de celui-ci, dans lequel le polymère stabilisant comprend également une unité répétitive 30 d'acide acrylique et une unité répétitive de N-vinylpyrrolidone. 3040392 93\n<CLM>\1\tProcédé de la revendication 1, dans lequel le stabilisant pour polymère comprend également une unité répétitive d'acrylonitrile. 5\n<CLM>\1\tProcédé de la revendication 69, dans lequel l'unité répétitive d'acrylonitrile représente environ 0,001 % en mole à environ 10 % en mole du stabilisant pour polymère.\n<CLM>\1\tProcédé de la revendication 69, dans lequel le groupe répétitif qui est un éthylène substitué est une unité répétitive d'acrylamide, dans lequel le groupement répétitif qui comprend un 10 groupement anionique est le groupe répétitif d'acide 2-acrylamido-2-méthylpropane sulfonique ou un sel de celui-ci.\n<CLM>\1\tProcédé de la revendication 1, dans lequel la composition d'activation du ciment comprend également le chlorure de calcium, la triéthanolamine, le silicate de sodium, le formate de 15 zinc, l'acétate de calcium, l'hydroxyde de sodium, l'eau, une solution saline, une base aqueuse, une huile, un solvant organique, un fluide synthétique en phase huileuse, une solution aqueuse, l'alcool ou le polyol, la cellulose, l'amidon, un agent de contrôle de l'alcalinité, un agent de contrôle de l'acidité, un agent de contrôle de la densité, un modificateur de la densité, un émulsifiant, un agent de dispersion, un stabilisant pour polymère, un polyacrylamide, un polymère ou une combinaison de 20 polymères, un antioxydant, un stabilisateur de la chaleur, un agent de contrôle de la mousse, un solvant, un diluant, un plastifiant, un agent de remplissage ou une particule inorganique, un pigment, un colorant, un agent de précipitation, un agent mouillant huileux, un additif de retard du durcissement, un agent tensioactif, un inhibiteur de la corrosion, un gaz, un additif de réduction du poids, un additif de poids lourd, un matériau de perte de la circulation, un additif de contrôle de la 25 filtration, un sel, une fibre, un additif thixotrope, un broyeur, un agent réticulant, un gaz, un modificateur de la rhéologie, un accélérateur du durcissement, un retardateur du durcissement, un modificateur du pH, un agent de chélation, un inhibiteur du tarte, une enzyme, une résine, un matériau de contrôle de l'eau, un polymère, un oxydant, un marqueur, un ciment de Portland, un ciment de pouzzolane, un ciment de gypse, un ciment à contenu élevé en aluminium, un ciment 30 laitier, un ciment de silice, la cendre volante, le métakaolin, le schiste, la zéolite, un composé de 3040392 94 silice cristalline, la silice amorphe, des fibres, une argile hydratable, des microsphères, de la chaux pouzzolane, ou une combinaison de ceux-ci\n<CLM>\1\tProcédé de la revendication 1, dans lequel le placement de la composition d'activation du ciment dans la formation souterraine comprend le pompage de la composition d'activation du ciment à travers un tube placé dans un puits de forage et dans une formation souterraine.\n<CLM>\1\tSystème permettant de réaliser le procédé de la revendication 1, le système 10 comprenant : un tube placé dans une formation souterraine ; et une pompe configurée pour pomper la composition d'activation du ciment liquide dans la formation souterraine à travers le tube. 15\n<CLM>\1\tProcédé permettant de traiter une formation souterraine, le procédé comprenant : le placement dans la formation souterraine d'une composition d'activation de ciment liquide comprenant l'eau qui représente environ 30 % en poids à environ 95 % en poids de la composition d'activation du ciment liquide ; 20 un sel de sulfate alcalin qui représente environ 0,001 % en poids à environ 40 % en poids de la composition d'activation du ciment liquide ; un sel de polyphosphate qui représente environ 0,001 % en poids à environ 30 % en poids de la composition d'activation du ciment liquide ; et un stabilisateur pour polymère qui représente environ 0,001 % en poids à environ 30 % en 25 poids de la composition d'activation du ciment liquide, le stabilisateur pour polymère comprenant des groupes répétitifs ayant la structure : 3040392 95 - A R2 R4 B R6 R8 R7 R3 R5 O= A L1 AG dans laquelle à chaque fois, on retrouve indépendamment les unités répétitives dans la direction illustrée ou dans la direction opposée, 5 les unités répétitives ont un agencement de copolymère en bloc ou aléatoire, R2, R3, et R4 sont indépendamment choisis dans le groupe composé de -H, et du (C1- 050)hydrocarbyle substitué ou non, interrompu par 0, 1, 2 ou 3 groupements indépendamment choisis dans le groupe composé de -0-, -S-, -NH- substitué ou non, -(CH2-CH2-0)n1-, et -(CH2-CH2- CH2-0)'1-, où n1 est environ 1 à environ 10 000, 10 R5 est indépendamment choisi dans le groupe composé de -C(0)OH, un sel de celui-ci, un ester de (Ci-C20)hydrocarbyle substitué ou non de celui-ci, -C(0)NR12, dans lequel à chaque fois R1 est indépendamment choisi dans le groupe composé d'un (Ci-C20)hydrocarbyle substitué ou non, et -CN, 15 A est choisi dans le groupe composé de -O- et -NR9-, R6, R7, R8, R9 x sont indépendamment choisis dans le groupe composé de -H, et du (C1050)hydrocarbyle substitué ou non, interrompu par 0, 1, 2 ou 3 groupements indépendamment choisis dans le groupe composé de -0-, -S-, -NH- substitué ou non, -(CH2-CH2-0),2-, et -(CH2-CH2- CH2-0)'2-, où n2 est environ 1 à environ 10\n<CLM>\1\t20 L1 est choisi dans le groupe composé d'une liaison et du (Ci-050)hydrocarbylène substitué ou non interrompu par 0, 1, 2 ou 3 groupements indépendamment choisis dans le groupe composé de - 3040392 96 O-, -S-, -NH- substitué ou non, -(CH2-CH2-0)0-, and -(CH2-CH2-CH2-0)0-, où n3 est environ 1 à environ 10 000, AG est un groupement anionique, le groupe répétitif A représente environ 0,001 % en mole à environ 25 % en mole du stabilisant pour polymère, et le groupe répétitif B représente environ 25 % en mole à environ 99,999 % en mole du stabilisant pour polymère.\n<CLM>\1\tProcédé permettant de traiter une formation souterraine, le procédé comprenant : 10 le placement dans la formation souterraine d'une composition d'activation de ciment liquide comprenant l'eau qui représente environ 30 % en poids à environ 95 % en poids de la composition d'activation du ciment liquide ; un sel de sulfate alcalin qui représente environ 0,001 % en poids à environ 40 % en poids de 15 la composition d'activation du ciment liquide ; un sel de polyphosphate qui représente environ 0,001 % en poids à environ 30 % en poids de la composition d'activation du ciment liquide ; et un stabilisateur pour polymère qui représente environ 0,001 % en poids à environ 30 % en poids de la composition d'activation du ciment liquide, le stabilisateur pour polymère comprenant 20 des groupes répétitifs ayant la structure : 3040392 97 A B 0.= O 0=--:S=0 OH dans laquelle à chaque fois, on retrouve indépendamment les unités répétitives dans la direction illustrée ou dans la direction opposée, 5 les unités répétitives ont un agencement de copolymère en bloc ou aléatoire, le groupement -S(0)(0)OH se trouve sous la forme d'un acide ou d'un sel de celui-ci, le groupe répétitif A représente environ 0,001 % en mole à environ 25 % en mole du stabilisant pour polymère, et 10 le groupe répétitif B représente environ 25 % en mole à environ 99,999 % en mole du stabilisant pour polymère.\n<CLM>\1\tSystème comprenant : un tube placé dans une formation souterraine ; et 15 une pompe configurée pour pomper une composition d'activation du ciment liquide dans la formation souterraine à travers le tube, dans lequel la composition d'activation du ciment comprend de l'eau ; un sel de sulfate alcalin ; un sel de polyphosphate ; et 3040392 98 un stabilisateur pour polymère comprenant un groupe répétitif qui est un éthylène substitué par un groupement choisi dans le groupe composé de -C(0)OH, un sel de celui-ci, un ester de (Ci-C20)hydrocarbyle substitué ou non de celui-ci, 5 -C(0)NR12, dans lequel à chaque fois R1 est indépendamment choisi dans le groupe composé d'un (Ci-C20)hydrocarbyle substitué ou non, -CN, et des combinaisons de ceux-ci, dans lequel, à chaque fois, l'éthylène est indépendamment également substitué ou non, et 10 un groupe répétitif qui comprend un groupement anionique.\n<CLM>\1\tComposition d'activation du ciment liquide pour le traitement d'une formation souterraine, la composition d'activation du ciment comprenant : de l'eau ; 15 un sel de sulfate alcalin ; un sel de polyphosphate ; et un stabilisateur pour polymère comprenant un groupe répétitif qui est un éthylène substitué par un groupement choisi dans le groupe composé de 20 -C(0)0H, un sel de celui-ci, un ester de (Ci-C20)hydrocarbyle substitué ou non de celui-ci, -C(0)NR12, dans lequel à chaque fois R' est indépendamment choisi dans le groupe composé d'un (C1-C20)hydrocarbyle substitué ou non, -CN, et des combinaisons de ceux-ci, 25 dans lequel, à chaque fois, l'éthylène est indépendamment également substitué ou non, et un groupe répétitif qui comprend un groupement anionique.\n<CLM>\1\tComposition d'activation du ciment liquide pour le traitement d'une formation souterraine, la composition d'activation du ciment comprenant : 3040392 99 l'eau qui représente environ 30 % en poids à environ 95 % en poids de la composition d'activation du ciment liquide ; -un sel de sulfate alcalin qui représente environ 0,001 % en poids à environ 40 % en poids de la composition d'activation du ciment liquide ; 5 un sel de polyphosphate qui représente environ 0,001 % en poids à environ 30 % en poids de la composition d'activation du ciment liquide ; et un stabilisateur pour polymère qui représente environ 0,001 % en poids à environ 30 % en poids de la composition d'activation du ciment liquide, le stabilisateur pour polymère comprenant des groupes répétitifs ayant la structure : - A R2 R4 _ B R6 R8 R7 R3 R5 10 A L1 AG dans laquelle à chaque fois, on retrouve indépendamment les unités répétitives dans la direction illustrée ou dans la direction opposée, les unités répétitives ont un agencement de copolymère en bloc ou aléatoire, 15 R2, R3, et R4 sont indépendamment choisis dans le groupe composé de -H, et du (Ci- C50)hydrocarbyle substitué ou non, interrompu par 0, 1, 2 ou 3 groupements indépendamment choisis dans le groupe composé de -0-, -S-, -NH- substitué ou non, -(CH2-CH2-0).1-, et -(CH2-C112- CH2-0),,1-, où n1 est environ 1 à environ 10 000, R5 est indépendamment choisi dans le groupe composé de 20 -C(0)OH, un sel de celui-ci, un ester de (Ci-C2o)hydrocarbyle substitué ou non de celui-ci, 3040392 100 -C(0)NR12, dans lequel à chaque fois R1 est indépendamment choisi dans le groupe composé d'un (C1-C20)hydrocarbyle substitué ou non, et -CN, A est choisi dans le groupe composé de -O- et -NR9-, 5 R6, R7, R8, R9 sont indépendamment choisis dans le groupe composé de -H, et du (C1- C50)hydrocarbyle substitué ou non, interrompu par 0, 1, 2 ou 3 groupements indépendamment choisis dans le groupe composé de -0-, -S-, -NH- substitué ou non, -(C1-12-CF12-0),2-, et -(CH2-CH2- CH2-0),2-, où n2 est environ 1 à environ 10\n<CLM>\1\tL1 est choisi dans le groupe composé d'une liaison et du (Ci-050)hydrocarbyle substitué ou 10 non, interrompu par 0, 1, 2 ou 3 groupements indépendamment choisis dans le groupe composé de O-, -S-, -NH- substitué ou non, -(CH2-CH2-0)n3-, and -(CH2-CH2-CH2-0)0-, où n3 est environ 1 à environ 10 000, AG est un groupement anionique, le groupe répétitif A représente environ 0,001 % en mole à environ 25 % en mole du 15 stabilisant pour polymère, et le groupe répétitif B représente environ 25 % en mole à environ 99,999 % en mole du stabilisant pour polymère.\n<CLM>\1\tProcédé pour la préparation d'une composition pour le traitement d'une formation 20 souterraine, le procédé comprenant : la préparation d'une composition d'activation du ciment liquide pour le traitement d'une formation souterraine, la composition d'activation du ciment comprenant : de l'eau ; un sel de sulfate alcalin ; 25 un sel de polyphosphate ; et un stabilisateur pour polymère comprenant un groupe répétitif qui est un éthylène substitué par un groupement choisi dans le groupe composé de -C(0)OH, un sel de celui-ci, un ester de (Ci-C20)hydrocarbyle substitué ou non de celui-ci, 3040392 101 -C(0)NR12, dans lequel à chaque fois R1 est indépendamment choisi dans le groupe composé d'un (C1-C20)hydrocarbyle substitué ou non, -CN, et des combinaisons de ceux-ci, 5 dans lequel, à chaque fois, l'éthylène est indépendamment également substitué ou non, et un groupe répétitif qui comprend un groupement anionique.